(57)【要約】【課題】汚水中に溶解している有機酸を高速で除去する手段を提供すること。【解決手段】汚水中の有機酸と凝集物を形成する凝集剤において、表面に無機塩を有する酸化鉄と、酸性基を有する高分子の水溶液とを含む。また、汚水中の有機酸を凝集物にして除去する汚水浄化方法において、表面に無機塩を有する酸化鉄を前記汚水に加える工程と、酸性基を有する高分子の水溶液を加える工程と、析出する凝集物を磁気分離する工程とを備える。また、汚水を浄化する水処理装置において、前記汚水を撹拌する機構と、表面に無機塩を有する酸化鉄を前記汚水に加える機構と、酸性基を有する高分子の水溶液を加える機構と、生成する凝集物を磁気分離する機構とを備える。【選択図】  図２
2013173110.tif 000002
【特許請求の範囲】
【請求項１】
汚水中の有機酸と凝集物を形成する凝集剤において、
表面に無機塩を有する酸化鉄と、酸性基を有する高分子の水溶液とを含むことを特徴とする凝集剤。
【請求項２】
三価の金属塩を含むことを特徴とする請求項１記載の凝集剤。
【請求項３】
前記三価の金属塩が、鉄塩又はアルミニウム塩であることを特徴とする請求項１又は２記載の凝集剤。
【請求項４】
前記三価の金属塩が、塩酸塩であることを特徴とする請求項１〜３の何れかに記載の凝集剤。
【請求項５】
前記酸化鉄がＦｅ3Ｏ4であることを特徴とする請求項１〜４の何れかに記載の凝集剤。
【請求項６】
前記酸性基を有する高分子がポリアクリル酸であることを特徴とする請求項１〜５の何れかに記載の凝集剤。
【請求項７】
前記ポリアクリル酸の平均分子量が２,０００〜１,０００,０００であることを特徴とする請求項６記載の凝集剤。
【請求項８】
前記ポリアクリル酸の平均分子量が１００,０００〜５００,０００であることを特徴とする請求項６記載の凝集剤。
【請求項９】
前記酸性基を有する高分子の水溶液の酸性基がアルカリ金属塩であることを特徴とする請求項１〜８の何れかに記載の凝集剤。
【請求項１０】
汚水中の有機酸を凝集物にして除去する汚水浄化方法において、
表面に無機塩を有する酸化鉄を前記汚水に加える工程と、酸性基を有する高分子の水溶液を加える工程と、析出する凝集物を磁気分離する工程とを備えることを特徴とする汚水浄化方法。
【請求項１１】
前記凝集物に酸又は塩基性の水溶液を加える工程と、前記酸又は塩基性の水溶液を加えることにより分離した酸化鉄を回収する工程とを備えることを特徴とする請求項１０記載の汚水浄化方法。
【請求項１２】
前記酸性基を有する高分子の水溶液を加える工程の前に前記汚水のｐＨを５〜７に制御する工程を備えることを特徴とする請求項１０又は１１記載の汚水浄化方法。
【請求項１３】
汚水を浄化する水処理装置において、
前記汚水を撹拌する機構と、表面に無機塩を有する酸化鉄を前記汚水に加える機構と、酸性基を有する高分子の水溶液を加える機構と、生成する凝集物を磁気分離する機構とを備えることを特徴とする水処理装置。
【請求項１４】
前記酸化鉄を添加する前に、前記汚水のｐＨを計測する機構と前記汚水に酸又は塩基を添加する機構とを備えることを特徴とする請求項１３記載の水処理装置。
【発明の詳細な説明】
【技術分野】
【０００１】
本発明は汚水を浄化するための凝集剤、凝集方法、水処理装置に関する。
【背景技術】
【０００２】
油田等の採掘等では、原油とともに随伴水と呼ばれる汚水が発生したり、オイルサンドから汚水が発生する。原油やオイルサンドには大量の有機酸（酢酸、吉草酸、ナフテン酸等）が含まれるため、汚水にも大量の有機酸が含まれる。汚水を海や河川に放流する場合、生態系に与える影響が大きいので、汚水からこれら有機酸を除去する必要がある。
【０００３】
特許文献１には、ポリ塩化アルミニウム（通称ＰＡＣ）或いは硫酸鉄と、ポリアクリルアミドを添加して大きな凝集物を形成し、凝集物の形成時に磁性粉を入れておくことで凝集物を磁気分離する方法が開示されている。しかし、この方法は汚濁微粒子を除去できるが、汚水に溶解している酢酸、吉草酸、ナフテン酸等の有機酸は除去が困難である。有機酸はカルボキシル基がフリーではなく、アンモニウム塩構造、或いはナトリウム塩構造等になっているため、より水に溶解しやすくなっているためである。
【０００４】
特許文献２には、有機酸、或いは有機酸塩を凝集除去する方法が開示されている。まず汚水にアミノ基を有する高分子を添加することで、汚水中の有機酸のカルボキシル基とアミノ基を有する高分子のアミノ基がイオン結合を形成する。この状態で、酸性基を有する高分子を添加すると、酸性基を有する高分子の酸性基とアミノ基を有する高分子のアミノ基が分子間で複数箇所イオン結合することにより、水に不溶の凝集物を形成する。こうして水に溶解している有機酸も除去可能となる。
【先行技術文献】
【特許文献】
【０００５】
【特許文献１】特開２００３−１４４８０５号公報
【特許文献２】特開２０１０−１７２８１４号公報
【発明の概要】
【発明が解決しようとする課題】
【０００６】
しかし、上記特許文献では凝集の進行が早すぎるため、磁性粉を加えても、凝集物が磁性粉を取り込みにくい。そのため、凝集物が部分的にしか磁気分離できないという課題がある。
【０００７】
本発明の目的は、有機酸の磁気分離の性能を向上させることにある。
【課題を解決するための手段】
【０００８】
上記課題を解決するために、本発明の特徴は、汚水中の有機酸と凝集物を形成する凝集剤において、表面に無機塩を有する酸化鉄と、酸性基を有する高分子の水溶液とを含む。
【０００９】
本発明の別の特徴として、汚水中の有機酸を凝集物にして除去する汚水浄化方法において、表面に無機塩を有する酸化鉄を前記汚水に加える工程と、酸性基を有する高分子の水溶液を加える工程と、析出する凝集物を磁気分離する工程とを備える。
【００１０】
また本発明の別の特徴として、汚水を浄化する水処理装置において、前記汚水を撹拌する機構と、表面に無機塩を有する酸化鉄を前記汚水に加える機構と、酸性基を有する高分子の水溶液を加える機構と、生成する凝集物を磁気分離する機構とを備える。
【発明の効果】
【００１１】
本発明によれば、有機酸の磁気分離の性能を向上させることができる。
【図面の簡単な説明】
【００１２】
【図１】本発明の磁性粉の表面改質のスキームである。
【図２】本発明のフロック（凝集物）形成のスキームである。
【図３】本発明の水処理装置の模式図である。
【図４】本発明の水処理装置の模式図である。
【図５】本発明の水処理装置の模式図である。
【図６】本発明の水処理装置の模式図である。
【図７】本発明の油分抽出、浄水システムの模式図である。
【発明を実施するための形態】
【００１３】
本発明は、下記（ａ）〜（ｃ）のプロセスにより、汚水中の有機酸、及び磁性粉を取り込んだ凝集物を形成する。
【００１４】
（ａ）：磁性粉の表面改質
図１に示すように、磁性粉４を塩酸、硫酸、硝酸等の強酸を水で希釈した水溶液に分散し攪拌することにより磁性粉４表面を僅かにイオン化する。磁性粉４としては酸化鉄が挙げられる。
【００１５】
こうして表面を改質した磁性粉５が形成される。この際塩化ナトリウム等の無機塩を加えると、表面改質が進みやすい。
【００１６】
（ｂ）：有機酸捕捉
図２に示すように、有機酸６が溶解している汚水中に磁性粉５を加えると、有機酸６は磁性粉５表面のイオンとイオン結合する。磁性粉５だけでなく三価の金属塩を更に加えてもよい。ここでは鉄イオン７を有する金属塩を添加している。三価の金属塩として具体的には塩化鉄、硫酸鉄、ポリ塩化アルミニウム等を汚水に添加する。
【００１７】
（ｃ）：凝集物形成
次に酸性基を有する高分子を添加する。図２ではカルボキシル基を有する高分子８を添加する。このときカルボキシル基は先に加えた鉄イオン７、或いは表面改質した磁性粉５とイオン結合し、分子間架橋を形成するため、水に不溶の凝集物となる。こうして有機酸と磁性粉を包接した凝集物９が形成する。本発明は、イオン結合を形成するための置換基を有する有機酸が除去対象物であり、有機酸と凝集剤とがイオン結合することで凝集物を形成する。つまり、本発明の汚水とは有機酸を含むものであり、海水、河川水、油濁水、下水、排水等を対象とする。
【００１８】
鉄塩、アルミニウム塩以外の三価の金属の塩、例えばネオジム、ディスプロシウムのような希土類金属の塩、具体的には塩化ネオジム、塩化ディスプロシウム等も凝集剤として用いることができる。
【００１９】
また、これら三価の金属塩と酸性基を有する水溶性高分子を加える際はバルクでも効果はあるが、汚水全体に広がるには時間がかかるので、水溶液の形で加えることが好ましい。特に三価の金属塩が十分溶解しないうちに酸性基を有する水溶性高分子を加えると、凝集が汚水中でも部分的にしか起こらず、有機酸を除去しにくくなるので、この点からも水溶液で加えることが好ましい。
【００２０】
加える鉄、アルミニウム等の三価の金属塩の金属イオンは、有機酸のカルボキシル基、及び酸性基を有する水溶性高分子の酸性基とイオン結合するので、金属イオンと酸性基とがほぼすべてイオン結合するだけの量を加えることが望ましい。金属塩の金属イオンのモル数をＭ、酸性基を有する水溶性高分子の酸性基のモル数をＰＡ、汚水中の有機酸のモル数をＭＡとする時、下記不等式を満たすことが望ましい。
３×Ｍ＞ＭＡ＋ＰＡ
【００２１】
従来の有機酸除去で最も一般的に用いられるイオン交換樹脂は粒子径が０.１〜２mm程度の樹脂粒子表面のアミノ基に有機酸がトラップさせる。粒子径が小さいほど粒子の表面積が大きくなるので多くの有機酸をトラップできる。しかし本発明の場合、加える凝集剤が水溶性のため、粒子径があたかも数オングストロームのイオン交換樹脂を用いたのと同じように高効率で有機酸をトラップできる。そのため従来のイオン交換樹脂を用いた場合に比べて同じ量だけ添加した場合の有機酸トラップ量は格段に大きくなる。
【００２２】
本発明の実施形態について以下に説明する。
［１］凝集剤
（１）磁性粉
本発明で磁性粉は、強酸で表面を改質して用いる。  
改質とは、具体的には磁性粉表面の鉄原子をイオン化するものである。例えば強酸として塩酸を用いる場合は、表面が塩化鉄となっている。ただし、塩化鉄は二価、及び三価の場合は水に溶解してしまうので、平均的には一価の形になっていると推定される。ただ、表面の原子の数は膨大なので、価数を確認しにくいが、表面をＳＥＭ−ＥＤＸ等で分析すると、塩素が存在していることから表面が薄く塩化鉄に変化しているものと推定される。
【００２３】
磁性粉自身の表面が陽イオンの鉄イオンになっているので、有機酸、或いは酸性基を有する高分子とイオン結合を形成できる。これにより、凝集物中に磁性粉が含まれやすくなる。実際、凝集後の凝集物のほとんどに磁性粉が取り込まれており、この後の磁気分離の際、ほとんどの凝集物が磁気により回収できる。
【００２４】
なお、表面改質した磁性粉は水洗し、乾燥することで得られる。これを汚水に添加する。
【００２５】
上記改質を行わない通常の磁性粉を用いると、凝集物の一部は磁性粉を取り込まないため、凝集物の一部を磁気分離では回収できないが、本発明により、有機酸除去に磁気分離を使うことが可能となった。
【００２６】
磁性粉としては磁性で集めることが可能な、Ｆｅ、或いはＦｅ3Ｏ4、Ｆｅ2Ｏ3といった酸化鉄を用いる。
【００２７】
表面改質の方法は以下の通りである。まずこれら磁性粉を入れた容器に塩酸、硫酸、硝酸等の無機の強酸を加え約１時間撹拌する。加える量は、塩酸、硝酸のような一価の酸の場合、鉄、或いは酸化鉄中の鉄原子のモル数の３倍程度とする。また二価の硫酸の場合は１.５倍程度とする。
【００２８】
次にろ過して磁性粉を回収する。これを水洗後、減圧乾燥することで表面改質された磁性粉を得る。無機の酸単独の場合は塩酸の場合、約３〜１１重量％で行う。３重量％以上の濃度でないと表面がほとんど溶解しない。また１１重量％を超えると、磁性粉の半分程度が溶解してしまう。よって加える塩酸の濃度は適正に制御する。同様の理由で硫酸の場合は５〜１６重量％、硝酸の場合は６〜１８重量％の濃度の水溶液を用いるのが好ましい。
【００２９】
ところで、この濃度の強酸を用いた場合、配管等の腐食が進みやすくなる場合も考えられる。そこ場合、塩化ナトリウム等の中性塩をあらかじめ加える。加える量は強酸を加えた後に５重量％以上になるよう加えることが望ましい。これにより、塩酸、硫酸、硝酸とも約１重量％でも表面が改質する。
【００３０】
加える中性塩は、塩化ナトリウム、硫酸ナトリウム、硝酸ナトリウム、塩化カリウム、硫酸カリウム、硝酸カリウム、塩化マグネシウム、硫酸マグネシウム、硝酸マグネシウム、塩化カルシウム、硫酸カルシウム、硝酸カルシウム等が挙げられる。
【００３１】
なお、ここで無機の強酸の代わりにトリクロル酢酸、トリフルオロ酢酸等の有機物を含んだ強酸を用いた場合、表面改質後も磁性粉に残留しそれが汚水中にも溶解する可能性があり、その場合は汚水中の有機酸を除く作業をしているつもりでも有機酸濃度が上昇し、逆効果となってしまう。そこで、ここでは無機物からなる強酸を用いる。
【００３２】
（２）酸性基を有する高分子
酸性基を有する高分子は酸性基としてカルボキシル基、あるいはスルホン酸基が考えられる。
【００３３】
このうちカルボキシル基を有する高分子としては安価でかつ三価の金属イオンとイオン結合しやすい点でポリアクリル酸が最も好適である。このほかアミノ酸由来のポリアスパラギン酸、ポリグルタミン酸等も毒性が低いという特徴がある。
【００３４】
アルギン酸はコンブ等海草の主成分の一種であり、原料が生物由来という点で環境負荷が小さい特徴を持つ。
【００３５】
スルホン酸基を有する高分子としてはポリビニルスルホン酸、ポリスチレンスルホン酸が挙げられる。これらスルホン酸基はカルボキシル基よりも酸性度が大きいため、金属イオンとのイオン結合を形成する割合が高く、安定な凝集物を得られる点で好ましい。
【００３６】
なお、カルボキシル基を有する高分子はおむつ、生理用品等、世の中で多々使われており、入手しやすく、且つ安価である点で、スルホン酸基を有する高分子より好適である。
【００３７】
また、酸性基を有する高分子の水溶性が低い場合は、酸性基をアンモニウム塩構造、或いはナトリウム塩構造、カリウム塩構造にすることで水に対する溶解性を向上させることが可能である。アンモニウム塩構造、或いはナトリウム塩構造、カリウム塩構造とした後、汚水に添加することで三価の金属イオンと効率良くイオン結合を形成することが可能である。
【００３８】
ところで酸性基を有する高分子の平均分子量が小さすぎると、凝集物の架橋部位の数が少なくなるので凝集物の安定性が低くなる。また凝集物が粘度の高い液状になる傾向もある。こうなると濾過では凝集物の除去は困難になる。そこで酸性基を有する高分子の平均分子量は２,０００以上が望ましい。
【００３９】
なお、汚水の温度が４０℃以上になると平均分子量が２,０００の場合は凝集物が粘着性を有するようになる。オイルサンド排水の場合、温度が６０℃程度まで高くなる場合もある。この場合は更に平均分子量を大きくすることで高温でも凝集物を固体化することが可能となる。具体的には平均分子量を５,０００以上にすることで、汚水の温度が４０℃でも凝集物を固体化が可能となる。よって酸性基を有する高分子の平均分子量は５,０００以上がより好ましい。更に平均分子量を１０,０００以上にすることで、汚水の温度が６０℃でも凝集物を固体化が可能となる。よって酸性基を有する高分子の平均分子量は１０,０００以上が更に好ましい。
【００４０】
しかし分子量が大きくすぎると、三価の金属イオンと架橋を形成する途中で水に対する溶解性が低下し析出してしまう傾向がある。即ち三価の金属イオンのイオン結合状態のもの全てと有機酸とがイオン結合による架橋を形成する前に汚水中に析出してしまう可能性がある。こうなると三価の金属イオンのイオン結合状態の一部と有機酸とが汚水中に溶解した状態で残ってしまう。そのため酸性基を有する高分子の平均分子量は１,０００,０００以下であることが望ましい。
【００４１】
なお、本発明において高分子の平均分子量は数平均分子量を示し、この値はGel permeation Chromatography（ゲルパーメーションクロマトグラフィ）によって計測される。
【００４２】
（３）金属塩
金属塩の金属種としては、鉄、アルミニウム、ネオジム、ディスプロシウム等三価の金属が挙げられる。このうち、地球上に豊富に存在し安価で、入手しやすい点で鉄、アルミニウムが好ましい。また、より安価である点で鉄が望ましい。
【００４３】
鉄の塩としては汚水のＣＯＤ（Chemical Oxygen Demand）濃度を高めないため、塩自身に炭素を含まない構造が望ましい。そのため酢酸鉄、プロピオン酸鉄等の有機酸の塩構造ではなく塩化鉄、硫酸鉄、硝酸鉄等の無機酸の塩が望ましい。
【００４４】
金属塩はイオン性化合物なので、凝集剤に表面を改質した磁性粉だけでなく金属塩も含むことで、凝集物がより形成しやすくなる。
【００４５】
アルミニウムの塩としてはポリ塩化アルミニウムが挙げられる。ポリ塩化アルミニウムは水酸化アルミニウムに塩酸を加えることにより合成される。構造は、［Ａｌ2(ＯＨ)nＣｌ6-n］mであり、１≦ｎ≦５、ｍ≦１０である。
【００４６】
これ以外の塩としては硫酸アルミニウムが挙げられる。
【００４７】
ネオジム、ディスプロシウムといった希土類金属の場合は、水に対する溶解性が高い点で塩酸塩、或いは硫酸塩、硝酸塩が好ましい。
【００４８】
（４）有機酸トラップ向上のための添加剤
有機酸の酸性基の酸性度が低い場合、三価の金属イオンとイオン結合を形成する割合が低下する。そこで、酸性基を有する高分子を添加する前に塩化ナトリウムや塩化カリウム等の無機塩を汚水に添加することにより三価の金属イオンとイオン結合する有機酸の割合が高まる。これは塩を添加して水中に溶解している有機物を析出させる塩析と類似の効果により汚水中に溶解できる有機酸の許容割合下げているのではないかと推定している。
【００４９】
添加する無機塩は塩化ナトリウム、塩化カリウム、塩化マグネシウム、塩化カルシウム等のアルカリ金属、及びアルカリ土類金属の塩酸塩、硫酸ナトリウム、硫酸カリウム、硫酸マグネシウム、硫酸カルシウム等のアルカリ金属、及びアルカリ土類金属の硫酸塩、硝酸ナトリウム、硝酸カリウム、硝酸マグネシウム、硝酸カルシウム等のアルカリ金属、及びアルカリ土類金属の硝酸塩、等が挙げられる。
【００５０】
また、本発明の凝集剤は汚水の液性は弱酸性から中性のときが、有機酸を凝集除去する性能が高い。ｐＨで言えば、５〜７が最適である。本発明の凝集剤は有機酸とイオン結合により凝集物を形成する。その際の凝集物の安定なｐＨが５〜７であるため、有機酸を凝集除去するにはこのｐＨ領域が最適である。汚水の液性がこの範囲に入っていなくても、有機酸の除去は可能であるが、除去率が低下したり、加える金属塩の割合を増加させる必要がある。
【００５１】
塩化鉄や硫酸アルミニウム等の金属塩を添加すると液性は酸性に傾く。また酸性基を有する水溶性高分子を加えても汚水のｐＨは酸性に傾く。さらに凝集物が水中で不溶物として安定なのはｐＨが２〜５であり、この範囲から外れると凝集物は水に溶解しやすくなってくる。よって酸性基を有する水溶性高分子や金属塩を加える前の汚水のｐＨは５〜７が最適である。
【００５２】
［２］凝集方法
（１）本発明の凝集方法の概略
本発明の有機酸を凝集物にする方法を簡単に記述すると（ａ）〜（ｅ）のようになる。
なお、酸性基を図２ではカルボキシル基で説明しているが、スルホン酸基でも同様である。
（ａ）：有機酸６を含む汚水に、表面改質した磁性粉５及び三価の金属塩の水溶液を添加する。なお、この図では、三価の金属塩は塩化鉄７とする。
（ｂ）：汚水中に有機酸６と表面改質した磁性粉５と塩化鉄中の鉄イオン７とがイオン結合を形成する。
（ｃ）：酸性基を有する高分子８の水溶液を加える。なお、この図では酸性基を有する高分子はカルボキシル基を有する高分子８とする。
（ｄ）：鉄イオン、及び磁性粉表面と有機酸のカルボキシル基、及びカルボキシル基を有する水溶性高分子のカルボキシル基がイオン結合する。
（ｅ）：水に不溶の凝集物９が形成される。
【００５３】
（２）有機酸除去の向上策
有機酸の除去率を高める方法は後で加える高分子を添加する前に汚水中に無機の塩を添加しておく方法が挙げられる。これは前述したように塩析に類似の効果により除去率が高まるものと推定される。加える無機の塩は自然界に豊富に存在する塩化ナトリウムが好適である。特に海底油田の汚水処理の場合は海水中の平均塩化ナトリウム濃度が約３％なので、そのレベルまでは添加しても環境に与える影響は軽微なので特に好適である。
【００５４】
なお、添加の順序としては後で加える高分子の添加前に加えるようにする。これは後で加える高分子の添加後に加えてもこれ以上は凝集しないためである。
【００５５】
また、前述のように酸性基を有する水溶性高分子や金属塩を加える前の汚水のｐＨは５〜７に制御しておくことによっても有機酸除去率は向上する。
【００５６】
（３）凝集物大型化
前述（２）のように酸性基を有する高分子の溶液を添加する際はなるべく激しく攪拌する方が有機酸を凝集物に効率的にトラップできる。しかし、攪拌が激しすぎると凝集物のサイズが小さくなりすぎ、濾過層を通す際に詰まりやすくなるので、処理速度が低下する恐れもある。
【００５７】
汚水中に砂、油滴等の縣濁物質が共存していると、凝集の際凝集物の中にこれが取りこまれ、凝集物の大型化が進むことが明らかになった。更に比重の大きな砂が凝集物に取り込まれると比重が大きくなり沈降しやすくなるので濾過等で凝集物を除去する際好適であることも判った。
【００５８】
（４）縣濁物質の除去
本発明の凝集剤は汚水中の有機酸除去を目的としているが、上記のように縣濁物質も一緒に除去できることが明らかになった。そのため、従来縣濁物質除去で一般的なポリ塩化アルミニウムとポリアクリルアミドを用いた凝集を行う必要が無いので、水の浄化プロセス負荷（コスト、処理時間）低減につながるメリットがある。
【００５９】
［３］水処理装置の発明の形態
次に本発明の水処理装置について説明する。
（１）水処理装置の形態１
本発明の水処理装置のうち磁気分離方式を利用したものの基本構成について図３を使って説明する。
【００６０】
汚水はポンプ５１により、配管５２を通って、第一の混合槽５３に投入される。この中の液体はオーバーヘッドスターラー５４によって攪拌される。ここで、汚水の液性を確認する。この図では省略されているが液性を確認するためのｐＨセンサが第一の混合槽中に設けられている。なお、第一の混合槽は、複数あってもかまわない。
【００６１】
ここで、汚水のｐＨが７を超える場合は、塩酸の水溶液のタンク５５からポンプ５６により、配管５７を通って塩酸の水溶液が第一の混合槽に投入される。
【００６２】
ここで、汚水のｐＨが５未満の場合は、塩酸の水溶液ではなく水酸化ナトリウムの水溶液を加える。こうして液性を制御する。
【００６３】
次に酸化鉄、三価の金属塩、アルカリ金属塩或いはアルカリ土類金属塩を水に溶解させ、金属塩の水溶液のタンク５８からポンプ５９により、配管６０を通って酸化鉄、三価の金属塩、アルカリ金属塩或いはアルカリ土類金属塩を水に溶解、金属塩の水溶液を第一の混合槽に投入し、汚水と混合する。その後、第一の混合槽中の液をポンプ６１を用いて、配管６２を通して第二の混合槽６３に投入する。この中の液体はオーバーヘッドスターラー６４によって攪拌されている。
【００６４】
ところで金属塩の水溶液のタンク内は三価の金属塩、アルカリ金属塩或いはアルカリ土類金属塩の水溶液と磁性粉を混合するためのオーバーヘッドスターラー等の撹拌機構（図示していない）を設けることが好ましい。これは撹拌が無ければ水溶液より比重の大きな磁性粉がタンク下に沈んでしまうためである。なお、金属塩の水溶液と磁性粉は後述する第二の混合槽に別々に入れることも可能であるが、凝集物に含有する磁性粉の単位堆積あたりの密度に偏りが生じる傾向があるので、本装置のようにあらかじめ混合後に第二の混合槽へ投入する方法が望ましい。或いはあらかじめ第一の混合槽で混合しても同様の効果が得られる。
【００６５】
次に酸性基を有する高分子の水溶液のタンク６５からポンプ６６により、配管６７を通って酸性基を有する高分子の水溶液を第二の混合槽に投入すると、第二の混合槽中で凝集物が生成する。
【００６６】
生成した凝集物には磁性粉が混ざった状態である。この凝集物は表面がメッシュ状で磁気を帯びているドラム６８に付着する。ドラムはこの図では時計回りに回転し、表面に付着した凝集物はスクレイパー６９によってドラムのメッシュから剥がされる。剥がされた凝集物７０は下面がメッシュ状になった凝集物回収装置７１に集められる。集められたばかりの凝集物はかなりの水分を含んでいるので、凝集物回収装置下面のメッシュから排水される。なお、ドラム６８の回転方向は、凝集物の付着を増やす目的で、反時計回りにする場合がある。この場合、スクレイパー６９と凝集物回収装置７１の位置は、ドラムの反対側になる。
【００６７】
一方、ドラムのメッシュを通り抜けた水はメッシュにより凝集物が除かれた状態になっている。この水は低減された水としてドラムの中心部分にある配管７２を通って出てくる。
【００６８】
配管６７の第二の混合槽に液を投入する部分の先端７３はストレートではなく、扇状に広げたり、シャワーの口のように広げ、液がなるべく広範囲に第二の混合槽中に投入するようにすることが好ましい。これは投入に伴い、瞬時に凝集が始まるため、狭い面積に投入すると、投入した液が凝集物に内包され、更なる凝集物生成に生かされないためである。
【００６９】
配管６２、及び配管６７の第二の混合槽に液を投入する部分の先端は、第二の混合槽の液面に接触しないよう、液の投入口は液面の上に設ける。これは第二の混合槽で生成する凝集物が配管等の先端に付着し、先端の穴を塞ぐ恐れがあるためである。
【００７０】
この装置では磁気分離するためのドラムを設けず、凝集物を沈降後、濾過する機構を設けても良い。凝集物は磁性粉を含有しているため、比重が大きくなり、沈みやすくなる。
そこで、大半の凝集物を第二の混合槽の下に沈め、上澄みを濾過することにより、磁気分離を行わなくても水の浄化が可能となる。
【００７１】
なお、本装置では混合槽を２個設けたが、１個の混合槽でも機能は発揮する。ただし、複数のプロセスを混合槽１個で行うよりは２個で行った方が、混合槽、及びそれに併設する配管等を別々にメンテナンスできる。そのためどちらかの槽でプロセスを進めながらもう一方の混合槽をメンテナンスでき、汚水処理プロセスを停止させることなく稼働しやすい点で混合槽を２個有する方が好適である。
【００７２】
（２）水処理装置の形態２
本発明の水処理装置のうち磁気分離方式でドラムを２個備えたものの基本構成について図４を使って説明する。
【００７３】
この装置は表面がメッシュのドラム６８上に凝集物を集めた後、ドラム内部から少量の水を吹き出し、これにより凝集物をドラムのメッシュ上から剥がし、ドラム７４の方に飛ばし、ドラム７４の表面に付着させる。このドラムの表面はメッシュではなく金属板である。
【００７４】
凝集物を剥がす際、メッシュ表面をスクレイパーで擦るが、この時メッシュにスクレイパーが引っかかり、メッシュを破損することがある。
【００７５】
しかし、本装置ではスクレイパーで凝集物を剥がす際、接触するのはメッシュに比べて丈夫な金属板であるため、スクレイパーによる破損を起こしにくいため好適である。
【００７６】
（３）水処理装置の形態３
本発明の水処理装置のうち磁気分離方式で凝集物除去槽７５を別に設けたものの基本構成について図５を使って説明する。
【００７７】
これは第二の混合槽で形成した凝集物を、同じ槽中で磁気分離するのではなく、別の槽（凝集物除去槽）に移し、そこで磁気分離を行うものである。凝集物除去槽に入れる処理水の量はバルブ７６で制御する。
【００７８】
この構成にすることで、磁気分離前にかなりの割合の凝集物が第二の混合槽中に残り、磁気分離で除去する凝集物の量が少なくなる。そのため、ドラムのメッシュが詰まりにくくなり、メッシュへのメンテナンスの軽減が図れるため、好適である。
【００７９】
（４）水処理装置の形態４
本発明の水処理装置のうち磁気分離方式でドラムが１個で且つ凝集物除去槽７７を別に設けたものの基本構成について図６を使って説明する。
【００８０】
これは凝集物除去槽の底とドラムの距離を小さくすることで、凝集物をドラムにほぼ完全に付着させる。こうしてドラム１個で浄化を行う。ドラムに付着した凝集物はスクレイパーで取り除く。この方式はドラムが１個で浄化できるため凝集物除去槽、ひいては装置の省スペース化が図れるため、好適である。
【００８１】
（５）水処理装置の形態５
本発明の油分回収、浄水システムの基本構成について図７を使って説明する。
【００８２】
油分抽出プラント８１ではオイルサンドに水蒸気を吹き込み、油分を砂から分離する。
水蒸気を吹き込むと、油分が加熱され、粘土が低下し水蒸気由来の熱水と混合された油濁水として、砂から分かれる。油濁水は放置することにより比重の違いで油分と水分に分離するので、上層の油分（通称ビチュメン）を回収することにより油分抽出は終了する。抽出された油分は、製油工程で沸点の違いにより、ガソリン、重油、アスファルト等に分離し、各種産業で使われる。
【００８３】
ところで油分抽出プラントから排出された油分の混合した汚水は配管８２を通って水処理装置８３に送られる。ここで油分、有機酸等を除去されることで浄化された処理水は配管８４を通って、水蒸気発生装置８５に送られる。処理水はこの装置で加熱されて水蒸気となり、配管８６を通って油分抽出プラントに送られる。この水蒸気が再びオイルサンドから油分を抽出する工程に用いられる。
【００８４】
水蒸気発生装置で水蒸気を製造するため処理水を加熱する工程では水処理装置からベルトコンベア８７によって凝集物を運搬する。凝集物は油分や有機酸、酸性基を有する水溶性高分子を含んでおり、処理水を加熱する工程で燃料の一部として燃やすことにより、廃棄物を削減できる効果がある。
【００８５】
本発明の実施例を以下に示す。
【実施例１】
【００８６】
（１）磁性粉改質
初めに磁性粉を改質する。  
改質の方法は以下の通りである。まず磁性粉（元素組成はＦｅ3Ｏ4、２.４ｇ、０.０１ｍmol）を入れた容器に５重量％塩酸（６５.７ｇ、ＨＣｌとしては０.０９ｍmol）を加え、１時間撹拌する。塩酸が淡黄色透明になったことから、磁性粉表面のＦｅがＦｅＣｌ2、或いはＦｅＣｌ3に変化し、溶解したものと考えられる。また表面のＦｅも若干イオン化し塩素イオンが近傍に存在、或いは付着していると推定される。次に磁性粉をろ過で回収し、水で洗浄後、減圧乾燥し、表面改質した磁性粉を得る。
【００８７】
この磁性粉表面をＳＥＭ−ＥＤＸで調べたところ、表面に処理前の磁性粉由来の鉄と酸素以外に塩素の存在が確認された。表面を電子線で数nm削ったところ、塩素のシグナルはほぼ消失し、鉄と酸素のシグナルが観測された。よって改質した磁性粉の表面は塩素が結合した状態になっているものと考えられる。水洗後も塩素が存在していることから、表面は塩素と鉄の塩構造になっていると考えられる。
【００８８】
（２）凝集、磁気分離による汚水処理
有機酸としてナフテン酸が２２０ppm溶解している試験水１リットル（ナフテン酸としては１ｍmol）を準備する。この水を今後「模擬汚水」とする。この模擬汚水のｐＨは６.９であった。
【００８９】
ところで、ナフテン酸は環状炭化水素のカルボン酸の総称であり、環のサイズ、分岐のアルキル鎖の有無などにより分子量は異なる。本発明の実験では、これらの混合物を入手し、平均分子量を測定後使用した。測定によると平均分子量は２２０であった。また、ナフテン酸を水に溶解するため、ナフテン酸を予めアンモニウム塩構造にして加えた。
【００９０】
上記模擬汚水（１リットル）を攪拌中、三価の金属の塩として塩化鉄（III）の１０重量％水溶液１.６２ｇ（鉄イオンの数としては１ｍmol）、表面改質した磁性粉（５mg）を加える。
【００９１】
次に酸性基を有する高分子としてカルボキシル基を有するポリアクリル酸（平均分子量は２５０,０００）の５重量％水溶液１.４４ｇ（酸性基であるカルボキシル基の数としては１ｍmol）を加えると凝集物が析出する。
【００９２】
棒磁石を模擬汚水中に入れ、凝集物に近づけると、凝集物が棒磁石に付着する。棒磁石をゆっくり引き上げると、模擬汚水中の目視で確認可能の凝集物は見られず、大部分の凝集物が除去されたことが確認された。
【００９３】
棒磁石で凝集物を除去後の模擬汚水のナフテン酸量を液体クロマトグラフィで定量したところ、ナフテン酸濃度は１０ppmに低下した。
【００９４】
よって本発明の凝集剤、及び磁気分離プロセスにより水に溶解しているナフテン酸の除去が可能であることを確認した。
【００９５】
なお、塩酸の代わりに濃度が１０重量％の硫酸、或いは濃度が１０重量％の硝酸を用いて改質した磁性粉を用いても同様に凝集物は回収でき、ナフテン酸濃度は１０ppmに低下した。
【００９６】
よって、塩酸に限らず無機の酸であれば磁性粉の改質は可能であることが確認された。
【００９７】
硫酸、或いは硝酸を用いて改質した磁性粉を塩酸で改質した磁性粉の表面を分析した時と同様の方法で分析したところ、それぞれ、表面は鉄と酸素と硫黄の原子、或いは鉄と酸素と窒素の原子が観測された。また表面を数nm削ったところ、硫酸を用いて改質した磁性粉は硫黄のシグナルがほぼ消失し、鉄と酸素のシグナルのみ観測された。同様に硝酸を用いて改質した磁性粉も窒素のシグナルがほぼ消失し、鉄と酸素のシグナルのみ観測された。
【００９８】
水洗後も硫黄原子、或いは窒素原子が存在していることから、表面は塩素と鉄の塩構造になっていると考えられる。
【実施例２】
【００９９】
磁性粉改質の際、濃度が２重量％の塩酸を用いて処理を行ったところ、１時間撹拌後の塩酸は目視で無色透明であった。この後ろ過、水洗、乾燥プロセスにより得た磁性粉を用いて凝集実験を行い、凝集物を棒磁石で回収したところ、回収されない凝集物が全体の半分以上であった。また濃度が４重量％の硫酸、或いは濃度が５重量％の硝酸を用いて改質した磁性粉を用いても同様に回収できない凝集物が半分以上であった。
【０１００】
濃度が３重量％の塩酸を用いて処理を行った磁性粉を用いて凝集実験を行い、凝集物を棒磁石で回収したところ、実施例１と同様に凝集物は回収でき、ナフテン酸濃度は１０ppmに低下した。
【０１０１】
また濃度が５重量％の硫酸、或いは濃度が６重量％の硝酸を用いて改質した磁性粉を用いても同様に凝集物は回収でき、ナフテン酸濃度は１０ppmに低下した。
【０１０２】
よって、磁性粉改質の際は、塩酸は２.５重量％以上、硫酸は５重量％以上、硝酸は６重量％以上必要であることが判った。
【実施例３】
【０１０３】
磁性粉改質の際、濃度が１２重量％の塩酸を用いて処理を行ったところ、１時間撹拌後の塩酸は目視で黄色透明であった。この後ろ過、水洗、乾燥プロセスにより得た磁性粉の重量は改質前の約半分に減っていた。
【０１０４】
なお、濃度が３〜１１重量％の塩酸を用いた場合は磁性粉の重量は改質前の９０％以上であった。
【０１０５】
よって磁性粉を高収率で改質するためには、塩酸濃度は１１重量％以下にすることが望ましい。
【０１０６】
塩酸の代わりに硫酸を用いた場合も、１７重量％以上で処理した場合は磁性粉の回収率が５０％以下になってしまった。１６重量％で処理した場合は磁性粉の回収率は９０％以上であった。
【０１０７】
塩酸の代わりに硝酸を用いた場合も、１９重量％以上で処理した場合は磁性粉の回収率が５０％以下になってしまった。１８重量％で処理した場合は磁性粉の回収率は９０％以上であった。
【０１０８】
実施例２と本実施例より、磁性粉改質の際の酸の適切な濃度は、塩酸が３〜１１重量％、硫酸が５〜１６重量％、硝酸が６〜１８重量％であることが示された。
【実施例４】
【０１０９】
磁性粉の改質の際、塩化ナトリウムが５重量％でかつ、塩酸濃度が２重量％の溶液を用いて処理を行ったところ、１時間撹拌後の塩酸は目視で淡黄色透明であった。この後、ろ過、水洗、乾燥により得た磁性粉を用いて凝集実験、及び棒磁石で凝集物を回収したところ、実施例１と同様に凝集物は回収でき、ナフテン酸濃度は１０ppmに低下した。
【０１１０】
同様に磁性粉の改質の際、塩化ナトリウムが５重量％でかつ、硫酸濃度が２重量％、或いは硝酸濃度が２重量％の溶液を用いて処理を行ったところ、１時間撹拌後の塩酸は目視で淡黄色透明であった。この後、ろ過、水洗、乾燥により得た磁性粉を用いて凝集実験、及び棒磁石で凝集物を回収したところ、実施例１と同様に凝集物は回収でき、ナフテン酸濃度は１０ppmに低下した。
【０１１１】
よって、磁性粉改質の際、酸に塩化ナトリウムを加えることによって、低濃度の酸でも磁性粉改質を行うことが可能であることが明らかになった。
【０１１２】
塩化ナトリウムの代わりに、硝酸カリウム、或いは塩化マグネシウム、硫酸マグネシウム、塩化カルシウムを５重量％になるよう加えた溶液で磁性粉改質を行った場合も全て上記塩化ナトリウムの結果と同様に凝集物は棒磁石で回収でき、ナフテン酸濃度は１０ppmに低下した。
【０１１３】
よって磁性粉改質の際、アルカリ金属塩、アルカリ土類金属塩を添加した酸を用いることによって、低濃度の酸でも改質可能であることを確認した。
【実施例５】
【０１１４】
用いる模擬汚水を１リットルではなく、５リットルとする以外は実施例１と同様に凝集実験を行い、凝集物を棒磁石で回収したところ、実施例１と同様に凝集物は回収できたが、ナフテン酸濃度は１１０ppmであった。そこで、三価の金属の塩として塩化鉄（III）の１０重量％水溶液１.６２ｇ（鉄イオンの数としては１ｍmol）、表面改質した磁性粉（５mg）と共に塩化ナトリウム（５０ｇ）を加える。
【０１１５】
次に酸性基を有する高分子としてカルボキシル基を有するポリアクリル酸（平均分子量は２５０,０００）の５重量％水溶液７.２ｇ（酸性基であるカルボキシル基の数としては５ｍmol）を加えると凝集物が析出する。
【０１１６】
凝集物を棒磁石で回収したところ、実施例１と同様に凝集物は回収でき、凝集物回収後の模擬汚水中のナフテン酸濃度は１０ppmであった。
【０１１７】
この結果より、塩化ナトリウム添加により凝集物へナフテン酸が包接されやすくなった。
【０１１８】
ところで、加える塩化ナトリウムの量を２００ｇにする以外は上記と同様の実験を試みたところ、凝集物回収後の模擬汚水中のナフテン酸濃度は４ppmであった。
【０１１９】
塩化ナトリウムの添加量、つまり汚水中の塩化ナトリウム濃度を高めた方がナフテン酸の除去率は向上した。
【実施例６】
【０１２０】
塩化ナトリウム（５０ｇ）の代わりに塩化マグネシウム（５０ｇ）を加える以外は実施例５と同様に実験したところ、凝集物回収後の模擬汚水中のナフテン酸濃度は２０ppmであった。
【０１２１】
よって、塩化物の塩を添加することにより凝集物へナフテン酸が包接されやすくなった。
【実施例７】
【０１２２】
塩化ナトリウム（５０ｇ）の代わりに硫酸マグネシウム（５０ｇ）を加える以外は実施例５と同様に実験したところ、凝集物回収後の模擬汚水中のナフテン酸濃度は２０ppmであった。
【０１２３】
また塩化ナトリウム（５０ｇ）の代わりに塩化カリウム（５０ｇ）を加える以外は実施例５と同様に実験したところ、凝集物回収後の模擬汚水中のナフテン酸濃度は１０ppmであった。
【０１２４】
よって、アルカリ金属塩、或いはアルカリ土類金属塩を添加することにより凝集物へナフテン酸が包接されやすくなった。
【実施例８】
【０１２５】
ポリアクリル酸の５重量％水溶液１.４４ｇの代わりにポリメタクリル酸の５重量％水溶液１.７２ｇ（酸性基であるカルボキシル基の数としては１ｍmol）を用いる以外は実施例１と同様の実験を試みたところ、濾過液中のナフテン酸濃度は１０ppmに低下した。
【０１２６】
よってカルボキシル基を有する高分子としてポリアクリル酸の代わりにポリメタクリル酸を用いても水に溶解している有機酸を除去できることが確かめられた。
【実施例９】
【０１２７】
ポリアクリル酸の５重量％水溶液１.４４ｇの代わりにポリスチレンスルホン酸の１０重量％水溶液１.８４ｇ（スルホン酸基の数としては１ｍmol）を用いる以外は実施例１と同様の試験を試みたところ、濾過液中の安息香酸濃度は１０ppmに低下した。
【０１２８】
よって酸性基を有する高分子としてスルホン酸基を有する水溶性高分子を用いても水に溶解している有機酸を除去できることが確かめられた。
【符号の説明】
【０１２９】
４  磁性粉
５  表面を改質した磁性粉
６  有機酸
７  鉄イオン
８  カルボキシル基を有する水溶性高分子
９  有機酸と磁性粉を包接した凝集物
５１、５６、５９、６１、６６  ポンプ
５２、５７、６０、６２、６７、７２、８２、８４、８６  配管
５３  第一の混合槽
５４、６４  オーバーヘッドスターラー
５５  塩酸の水溶液のタンク
５８  金属塩の水溶液のタンク
６３  第二の混合槽
６５  酸性基を有する水溶性高分子の水溶液のタンク
６８、７４  ドラム
６９  スクレイパー
７０  凝集物
７１  凝集物回収装置
７３  第二の混合槽に液を投入する部分の先端
７５、７７  凝集物除去槽
７６  バルブ
８１  油分抽出プラント
８３  水処理装置
８５  水蒸気発生装置
８７  ベルトコンベア
【図１】
2013173110.tif 000003
【図２】
2013173110.tif 000004
【図３】
2013173110.tif 000005
【図４】
2013173110.tif 000006
【図５】
2013173110.tif 000007
【図６】
2013173110.tif 000008
【図７】
2013173110.tif 000009